Цветное стекло
COLOR GLASS

Изобретение относится к технологии силикатов, а именно к производству стекол, которые могут быть использованы для изготовления изделий декоративно-художественного назначения.
2
2
2
2
3
Известно цветное стекло (глазурь), содержащее следующие компоненты, мас. %: SiO 5,0-90,0; ВаО 0-55,0; СаО 0-60,0; KO 0-15,0; MnO 0-10,0; BO 0-55,0; ZnO 0-60,0 [1].
Задачей изобретения является получение термостойкого фиолетового стекла при снижении температуры его варки.
2
2
2
2
3
2
2
2
2
2
3
2
Технический результат достигается тем, что цветное стекло, включающее SiO, ВаО, СаО, KO, MnO, BO, ZnO, дополнительно содержит GeO, причем компоненты находятся при следующем соотношении, мас. %: SiO 21,3-21,7; ВаО 51,0-54,0; СаО 2,0-3,0; KO 7,0-8,0; MnO 0,7-1,3; BO 6,0-8,0; ZnO 2,0-3,0; GeO 5,0-6,0.
В таблице приведены составы предложенного цветного стекла.
Стекло может быть сварено в электропечах любой конструкции при температуре 1300-1350°C. Стекло имеет фиолетовую окраску.
Источник информации
1. EP 1845073 А1, 2007.